(57)【要約】【課題】長期断熱性に優れたガスバリア性フィルム、および当該ガスバリア性フィルムを用いた真空断熱材用途に好適に使用可能なガスバリア性ラミネート体を提供する。【解決手段】基基材フィルムの少なくとも片面に第１の無機物層、ガスバリア樹脂層、第２の無機物層がこの順に積層されたガスバリア性フィルムであって、ガスバリア樹脂層が、（ａ）不飽和ニトリル、（ｂ）水酸基を有する不飽和化合物、（ｃ）不飽和カルボン酸エステルの３成分を単量体とする共重合体で構成される主剤と、イソシアネート基を有する化合物で構成される硬化剤とで構成されるガスバリア性フィルム。【選択図】図１
2015193141.tif 000002
【特許請求の範囲】
【請求項１】
基材フィルムの少なくとも片面に第１の無機物層、ガスバリア樹脂層、第２の無機物層がこの順に積層されたガスバリア性フィルムであって、ガスバリア樹脂層が、（ａ）不飽和ニトリル、（ｂ）水酸基を有する不飽和化合物、（ｃ）不飽和カルボン酸エステルの３成分を単量体とする共重合体で構成される主剤と、イソシアネート基を有する化合物で構成される硬化剤とで構成されるガスバリア性フィルム。
【請求項２】
前記（ａ）成分、（ｂ）成分、（ｃ）成分の共重合体中での重量分率がそれぞれ、１０〜３０重量％、３０〜７０重量％、２０〜６０重量％であることを特徴とする請求項１に記載のガスバリア性フィルム。
【請求項３】
前記第１の無機物層および第２の無機物層がそれぞれアルミニウム、酸化アルミニウム、酸化ケイ素、酸化窒化ケイ素およびこれらの混合物から選ばれる少なくとも一種から形成されていることを特徴とする請求項１または２に記載のガスバリア性フィルム。
【請求項４】
前記（ａ）成分がアクリロニトリルであることを特徴とする請求項1〜３のいずれかに記載のガスバリア性フィルム。
【請求項５】
前記（ｂ）成分が、２−ヒドロキシエチルメタクリレートであることを特徴とする請求項１〜４のいずれかに記載のガスバリア性フィルム。
【請求項６】
前記（ｃ）成分がメチルメタクリレートであることを特徴とする請求項１〜５のいずれかに記載のガスバリア性フィルム。
【請求項７】
請求項１〜６のいずれかに記載のガスバリア性フィルムの第２の無機物層側に表基材フィルムを、基材フィルム側に熱融着フィルムをそれぞれラミネートしたことを特徴とするガスバリア性ラミネート体。
【請求項８】
熱融着フィルムが無延伸ポリプロピレンフィルムまたは直鎖状低密度ポリエチレンフィルムであることを特徴とする請求項７に記載のガスバリア性ラミネート体。
【請求項９】
表基材フィルムが、ポリエチレンテレフタレートフィルム、ナイロンフィルム、ポリプロピレンフィルムのいずれかであることを特徴とする請求項７または８に記載のガスバリア性ラミネート体。
【発明の詳細な説明】
【技術分野】
【０００１】
本発明は、ガスバリア性フィルムおよびそれを用いたガスバリア性ラミネート体に関し、特にガスバリア性能の長期耐熱性に優れたガスバリア性フィルム、および冷蔵庫・自動販売機・住宅壁等の真空断熱材の外部被覆に好適に用いることができるガスバリア性ラミネート体に関する。
【背景技術】
【０００２】
近年、地球温暖化の対策として、省エネルギーを推進する動きが活発となっており、熱を有効活用するという観点から、優れた断熱性能を有する真空断熱材が注目されている。断熱材としてはグラスウールやポリウレタンフォームが一般的であるが、真空断熱材はそれらに比べ１０倍以上の断熱効果があるといわれており、真空断熱材を使用した冷蔵庫は省エネ家電として、真空断熱材を外壁に設置した高断熱化住宅はエアコン等の消費電力を低減できるとして大きな省エネ効果が期待されている。真空断熱材は多孔質構造の芯材を外装袋で被覆した後に内部を減圧して封止した断熱材である。気体伝導率の寄与がほとんどゼロになるため、優れた断熱性能を得ることができる。
【０００３】
上記用途における外装袋は長期に真空を保つ機能が必要であり、アルミニウム箔とポリオレフィンフィルム等のシーラントフィルムがラミネートされた金属・プラスチックラミネートフィルムが使用されている（特許文献１）。しかし、アルミニウムは熱伝導性が非常に高く、袋の閉じ口部分から熱が伝わり易く、断熱性能が劣るという欠点があった。このためプラスチックフィルムに蒸着を施した蒸着フィルムを使用した外装袋が注目されており、例えばガスバリア性に優れたエチレン・ビニルアルコール共重合体樹脂フィルムにアルミニウム蒸着を施し、このアルミニウム蒸着を施した面が熱溶着層側に配置されるものが提案されている（特許文献２）。このフィルムは非常に優れたガスバリア性能を有するが、エチレン・ビニルアルコール共重合体は親水性であるため、蒸着を施していない側の面から水分を吸着して膨潤し、蒸着層が剥がれ断熱性能が低下する問題点があった。
【０００４】
また、ガスバリア性能に優れた蒸着フィルムとして、プラスチックフィルム基体上に金属酸化物、有機物超薄膜層、金属もしくは金属酸化物層がこの順に積層されたガスバリアフィルムが知られている（特許文献３）。これらの蒸着によるガスバリア性フィルムは、真空断熱材の外装袋に加工されて冷蔵庫、または住宅の外壁に設置され、長期的に高温に曝された場合にはガスバリア性能が徐々に低下し、またプラスチックフィルム基材と蒸着層の間の密着力が低下して剥がれが生じることで、真空断熱材の真空状態を保つことができなくなり、断熱性能が大きく低下するという問題があった。
【先行技術文献】
【特許文献】
【０００５】
【特許文献１】特開昭６１−１５３４８１号公報
【特許文献２】特開平１０−１２２４７７号公報
【特許文献３】特開平４−１４４４０号公報
【発明の概要】
【発明が解決しようとする課題】
【０００６】
本発明が解決しようとする課題は、長期断熱性に優れたガスバリア性フィルム、および当該ガスバリア性フィルムを用いた真空断熱材用途に好適に使用可能なガスバリア性ラミネート体を提供することにある。
【課題を解決するための手段】
【０００７】
上記課題を解決するために、本発明は以下の構成をとる。
【０００８】
第１の発明は、基材フィルムの少なくとも片面に第１の無機物層、ガスバリア樹脂層、第２の無機物層がこの順に積層されたガスバリア性フィルムであって、ガスバリア樹脂層が、（ａ）不飽和ニトリル、（ｂ）水酸基を有する不飽和化合物、（ｃ）不飽和カルボン酸エステルの３成分を単量体とする共重合体で構成される主剤と、イソシアネート基を有する化合物で構成される硬化剤とで構成されるガスバリア性フィルムである。
【０００９】
第２の発明は、前記（ａ）成分、（ｂ）成分、（ｃ）成分の共重合体中での重量分率がそれぞれ、１０〜３０重量％、３０〜７０重量％、２０〜６０重量％であることを特徴とするガスバリア性フィルムである。
【００１０】
第３の発明は、前記第１の無機物層および第２の無機物層がそれぞれアルミニウム、酸化アルミニウム、酸化ケイ素、酸化窒化ケイ素およびこれらの混合物から選ばれる少なくとも１種から形成されていることを特徴とするガスバリア性フィルムである。
【００１１】
第４の発明は、前記（ａ）成分がアクリロニトリルであることを特徴とするガスバリア性フィルムである。
【００１２】
第５の発明は、前記（ｂ）成分が、２−ヒドロキシエチルメタクリレートであることを特徴とするガスバリア性フィルムである。
【００１３】
第６の発明は、前記（ｃ）成分がメチルメタクリレートであることを特徴とするガスバリア性フィルムである。
【００１４】
第７の発明は、前記いずれかに記載のガスバリア性フィルムの第２の無機物層側に表基材フィルムを、基材フィルム側に熱融着フィルムをそれぞれラミネートしたことを特徴とするガスバリア性ラミネート体である。
【００１５】
第８の発明は、前記熱融着フィルムが無延伸ポリプロピレンフィルムまたは直鎖状低密度ポリエチレンフィルムであることを特徴とするガスバリア性ラミネート体である。
【００１６】
第９の発明は、表基材フィルムが、ポリエチレンテレフタレートフィルム、ナイロンフィルム、ポリプロピレンフィルムのいずれかであることを特徴とするガスバリア性ラミネート体である。
【発明の効果】
【００１７】
本発明により、長期断熱性に優れたガスバリア性フィルム、および当該ガスバリア性フィルムを用いた真空断熱材用途に好適に使用可能なガスバリア性ラミネート体を提供される。
【図面の簡単な説明】
【００１８】
【図１】本発明のガスバリア性フィルムの構成を示す断面図である。
【図２】本発明のガスバリア性ラミネート体の構成を示す断面図である。
【発明を実施するための形態】
【００１９】
以下本発明を詳しく説明する。
【００２０】
本発明のガスバリア性フィルムは、基材フィルムの少なくとも片面に第１の無機物層、特定のガスバリア樹脂層、第２の無機物層が積層されたガスバリア性フィルムである。
【００２１】
第１の無機物層に、本発明における特定のガスバリア樹脂層を積層、浸透させることにより、基材フィルム、第１の無機物層とガスバリア樹脂層が一体化する。さらに、第２の無機物層を積層することで、長期の高温雰囲気下において各層の劣化が抑制され、ガスバリア性能を維持するとともに、各層間の密着性を維持することができる。
【００２２】
基材フィルム上に第１の無機物層のみを形成した場合、または基材フィルムに第１の無機物層および樹脂層を形成した場合のいずれも、ガスバリア性能が不十分である。ガスバリア性能および密着性を高温雰囲気下で長期に維持するためには、基材フィルム上に第１の無機物層、本発明における特定のガスバリア樹脂層、第２の無機物層の形成が必須である。また本発明の層構成を超えて、さらに樹脂層および、または無機物層の積層を行った場合は、コストが上がり実用的ではない。
【００２３】
第１および第２の無機物層は、アルミニウム、酸化アルミニウム、酸化ケイ素、酸化窒化ケイ素、およびこれらの混合物の群から選択された少なくとも１つからなるものであることが好ましい。これら無機物層は、金属を直接加熱して蒸発、蒸着する方法、蒸発した金属と酸素や窒素の反応により酸化物や窒化物を形成する反応性蒸着法、無機酸化物を直接加熱、蒸着する方法、イオンプレーティング、スパッタリング、化学気相蒸着法など公知の方法によって形成される。
【００２４】
第１の無機物層、第２の無機物層の厚さは、好ましくは５〜２００ｎｍ、より好ましくは５〜１００ｎｍである。５ｎｍより薄くなると、無機物層の形態を保持することが難しくなり、ガスバリア性能を発現することが困難となる場合があり、また２００ｎｍより厚くしてもガスバリア性能は大きくは向上せず、金属酸化物、金属窒化物の場合は取り扱い時にクラックが発生することでかえってガスバリア性能が低下することがあり、コストが高くなることもあって実用的ではない。
【００２５】
基材フィルムは、ポリエステルフィルム、ポリエチレンやポリプロピレンなどのポリオレフィンフィルム、ポリカーボネートフィルム、ポリアミドフィルム、ポリイミドフィルム、ポリスチレンフィルムなど公知のフィルムを用いることができるが、中でも機械的強度、耐熱性、化学的安定性に優れ、基材フィルムそのもののガスバリア性能に優れた二軸延伸されたポリエステルフィルムが好ましく、特に二軸延伸ポリエチレンテレフタレートフィルムや二軸延伸ポリエチレンナフタレートフィルム、二軸延伸ポリ乳酸フィルムなどが商業ベースで入手しやすく好ましい。これら基材フィルムの厚さは目的に応じ、フィルムのハンドリング性と経済性の点から９〜１２５μｍの範囲で選択される。
【００２６】
真空断熱材の外装材のためのガスバリア性フィルムの基材フィルムとしては、二軸延伸ポリエチレンテレフタレートフィルムが強度、耐熱性、経済性の点からより好ましい。
本発明において、ガスバリア樹脂層は、（ａ）不飽和ニトリルと、（ｂ）水酸基を有する不飽和化合物と、（ｃ）不飽和カルボン酸エステルとの３成分を単量体とする共重合体で構成される主剤と、イソシアネート基を有する化合物で構成される硬化剤とで構成される。背景技術で述べたように、ガスバリア性能に優れたフィルムとして、プラスチックフィルム基体上に金属酸化物、有機物超薄膜層、金属もしくは金属酸化物層がこの順に積層されたガスバリアフィルムは良く知られているが、第１の無機物層と第２の無機物層間のガスバリア樹脂層によってガスバリア性能と、ガスバリア性能の長期耐久性が大きく左右される。
【００２７】
樹脂によって形成される薄膜層のガスバリア性を決定する因子としては、凝集エネルギー密度、自由体積、結晶化度、配向性等が挙げられる。これらの因子は、ポリマー構造中の側鎖官能基に起因するところが多い。すなわち、構造中に水素結合あるいは静電的相互作用等の分子間相互作用可能な官能基を含むポリマー鎖同士は、相互作用力を駆動力として強く凝集しようとする。その結果、凝集エネルギー密度、配向性は高まり、自由体積は減少し、ガスバリア性は向上する。逆に、同じくポリマー構造中に立体的に嵩高い官能基を含む場合には、ポリマーの凝集を妨げ、自由体積が大きくなるためにガスバリア性は低下すると考えられる。さらに、形成される分子間相互作用の数量が多くなれば、強く凝集し、自由体積空間を小さくしようという駆動力は大きくなり、結果的にポリマーの凝集密度は高まると考えることができる。
【００２８】
以下に本発明におけるガスバリア性樹脂層について詳述する。
【００２９】
（主剤：（ａ）成分）
主（ａ）成分である不飽和ニトリルとしては、アクリロニトリルが好ましい。アクリロニトリルはその分子構造中にニトリル基を有し、ニトリル基が大きく分極した官能基であることに由来して強い水素結合形成能を持つ。すなわち、アクリロニトリルを構成成分とする共重合体により形成された塗膜には、アクリロニトリルのニトリル基の大きな寄与により、ガスバリア性が付与される。アクリロニトリルの含有量によって発現するガスバリア性は変化する。
【００３０】
不飽和ニトリルの配合量は、共重合体中の１０〜３０重量％であることが必要であり、１０〜２５重量％が好ましい。（ａ）成分の配合量が、１０重量％よりも少ない場合には塗膜内において十分な数の水素結合が形成されずガスバリア性が十分に発現しない。一方、（ａ）成分の配合量が、３０重量％よりも多い場合には、共重合樹脂の有機溶剤に対する溶解性が低下するため、重合時の分子量増加を妨げるだけでなく塗料化が困難になる。さらには塗膜の造膜性も低下するなど実用的ではなくなる。
【００３１】
（主剤：（ｂ）成分）
（ｂ）成分は、水酸基を有する不飽和化合物である。
【００３２】
前記の通り、ガスバリア性能を高める観点からは共重合体中の（ａ）成分の含有量は高めた方が好ましい。しかし、ポリアクリロニトリルはガラス転移温度が約３００℃と高く、造膜させるには高温が必要である。この課題を解決すべく、（ａ）成分と不飽和化合物を共重合する手段が有効である。さらに本発明のように無機物層と強く密着させるためには、また塗膜強度を発現させる目的で硬化剤との間で架橋構造を形成するためには、主剤樹脂構造中に水酸基を含有させることが好ましい。すなわち、主剤の
前記（ａ）成分と共重合させる（ｂ）成分としては、例えば２−ヒドロキシエチルアクリレート、２−ヒドロキシエチルメタクリレート、２−ヒドロキシプロピルアクリレート、２−ヒドロキシプロピルメタクリレート、２−ヒドロキシブチルアクリレート、２−ヒドロキシブチルメタクリレート、２−ヒドロキシビニルエーテル、ポリエチレングリコールメタクリレート、ポリプロピレングリコールモノアクリレート、ポリプロピレングリコールモノメタクリレート等の不飽和化合物の単量体が挙げられる。これらの水酸基を有する不飽和化合物は単独で、または２種類以上組み合わせて選択することができる。これらの水酸基を有する不飽和化合物のうち、２−ヒドロキシエチルアクリレートまたは２−ヒドロキシエチルメタクリレートが、良好な重合安定性が得られること、イソシアネート基との反応性が良好なことから好ましく、２−ヒドロキシエチルメタクリレートが特に好ましい。
【００３３】
共重合体中で、（ｂ）成分の含有量によってガスバリア樹脂層の造膜性やガスバリア性能は変化する。（ｂ）成分の配合量は、共重合体中の３０〜７０重量％であることが必要であり、５０〜７０重量％がさらに好ましい。（ｂ）成分の配合量が、３０重量％よりも少ない場合には、水酸基に由来する樹脂鎖間の凝集力が十分に働かず、ガスバリア性能の向上につながらないことがある。水酸基と硬化剤との間の架橋反応の進行により形成される架橋点の数が十分ではなく、樹脂層の耐熱性が十分に発現しないことがある。一方７０重量％より多い場合には、共重合樹脂中に水酸基数が増加するため硬化剤配合量も増やす必要を生じ、同時に硬化剤中のイソシアネート基が未反応で残存しやすくなり、ブロッキングなどの問題となることがある。
【００３４】
（ａ）不飽和ニトリルと（ｂ）水酸基を有する不飽和化合物との共重合体中における重量比率としては、（ａ）：（ｂ）が１：７〜１：１であることが好ましい。さらに好ましくは、２：５〜３：５である。
【００３５】
（主剤（ｃ）成分）
本発明において主剤を構成する（ｃ）成分は、不飽和カルボン酸エステルである。
【００３６】
使用できる不飽和カルボン酸エステルとしてはメチルメタクリレート、メチルアクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、イソブチルアクリレート、イソブチルメタクリレート、ｔ−ブチルアクリレート、ｔ−ブチルメタクリレート、２−エチルヘキシルアクリレート、２−エチルヘキシルメタクリレート等が挙げられる。不飽和カルボン酸エステルのうちメチルメタクリレート、メチルアクリレートが特に好ましく、メチルメタクリレートがさらに好ましい。
【００３７】
（ｃ）成分の配合量は、共重合体中の２０〜６０重量％であることが必要であり、２５〜４０重量％がより好ましい。（ｃ）成分の配合量が２０重量％よりも少ない場合には塗膜の造膜性が十分に良化せず、塗膜表面を平滑に、また塗膜を透明に仕上げることが困難となる。一方、（ｃ）成分の配合量が６０重量％よりも多い場合には共重合樹脂中に占める（ａ）成分及び（ｂ）成分の相対量が減少し、ガスバリア性が十分に発現しない、架橋構造の不足に伴う塗膜強度や耐熱性が不足するといった問題を生じる。
（共重合体の製造）
前記各成分（ａ）、（ｂ）、（ｃ）を配合し、公知の技術を用いて共重合させて、共重合体樹脂（主剤）を製造する。共重合体樹脂（主剤）は、例えば酢酸プロピル／プロピレングリコールモノメチルエーテル／ｎ−プロピルアルコール混合溶液などに溶解させて、後記する硬化剤と混合する。
【００３８】
（その他の添加物）
前記共重合樹脂（主剤）コーティング液には、シランカップリング剤が添加されていても良い。シランカップリング剤は、分子中に有機官能基と加水分解性官能基を有し、無機物と有機物との密着力を向上させる効果がある。したがって、シランカップリング剤を添加すると、無機酸化物蒸着層とガスバリア樹脂層との密着力を長期間の熱影響にも耐えうる程度に強固なものとすることができる。使用できるシランカップリング剤としては、γ−グリシドキシプロピルトリメトキシシラン、γ−グリシドキシプロピルメチルジエトキシシラン、β−（３，４−エポキシシクロヘキシル）エチルトリメトキシシラン等が例示できる。これらのシランカップリング剤は、単独で使用しても、２種以上を混合して使用してもよい。
【００３９】
シランカップリング剤の添加量はガスバリア樹脂層の形成に用いる主剤と硬化剤の和１００重量部に対して０．１〜２重量部程度が好ましい。０．１重量部以下の添加量の場合にはシランカップリング剤の効果が薄く、十分な密着力が得られない。一方、２重量部より多く添加した場合にはシランカップリング剤がガスバリア樹脂層中で可塑剤のような働きをするため塗膜のガスバリア性能が低下する。
【００４０】
さらに、本発明にかかる共重合樹脂（主剤）コーティング液には、その特性を損なわない限りにおいて、熱安定剤、酸化防止剤、強化剤、顔料、劣化防止剤、耐候剤、難燃剤、可塑剤、離型剤、滑剤などを添加してもよい。
【００４１】
使用できる熱安定剤、酸化防止剤及び劣化防止剤としては、例えばヒンダードフェノール類、リン化合物、ヒンダードアミン類、硫黄化合物、銅化合物、アルカリ金属のハロゲン化物あるいはこれらの混合物が挙げられる。
【００４２】
使用できる強化剤としては、例えばクレー、タルク、炭酸カルシウム、炭酸亜鉛、ワラストナイト、シリカ、アルミナ、酸化マグネシウム、珪酸カルシウム、アルミン酸ナトリウム、アルミノ珪酸ナトリウム、珪酸マグネシウム、ガラスバルーン、カーボンブラック、酸化亜鉛、ゼオライト、ハイドロタルサイト、金属繊維、金属ウィスカー、セラミックウィスカー、チタン酸カリウムウィスカー、窒化ホウ素、グラファイト、ガラス繊維、炭素繊維などが挙げられる。
【００４３】
本発明にかかる共重合樹脂（主剤）コーティング液には、無機層状化合物を混合してもよい。無機層状化合物の好ましい例としては、モンモリロナイト、バイデライト、サポナイト、ヘクトライト、ソーコナイト、バーミキュライト、フッ素雲母、白雲母、パラゴナイト、金雲母、黒雲母、レピドライト、マーガライト、クリントナイト、アナンダイト等が例示でき、膨潤性フッ素雲母又はモンモリロナイトが特に好ましい。これらの無機層状化合物は、天然に産するものであっても、人工的に合成あるいは変性されたものであってもよく、またそれらをオニウム塩などの有機物で処理したものであってもよい。
【００４４】
（硬化剤）
本発明では、硬化剤は主剤である共重合樹脂を架橋させるために用いる。主剤として用いる共重合体樹脂はそれを単独で塗布した場合、ガスバリア性は発現するものの塗膜強度や耐熱性といった物性は得られない。そこで、主剤である共重合樹脂が側鎖として有する水酸基と反応するイソシアネート基を有する化合物を硬化剤として用いる。架橋剤の添加により、架橋構造が生成されるので、ガスバリア性、塗膜強度および耐熱性といった物性を兼ね備えたガスバリア樹脂層が形成される。
【００４５】
イソシアネート基を有する化合物としては、芳香族ジイソシアネート、芳香脂肪族ジイソシアネート、脂環族ジイソシアネート、脂肪族ジイソシアネート等が挙げられる。
【００４６】
使用できる芳香族ジイソシアネートとしては、例えば、ｍ−又はｐ−フェニレンジイソシアネート、４，４′−ジフェニルジイソシアネート、１，５−ナフタレンジイソシアネート（ＮＤＩ）、４，４′−、２，４′−又は２，２′−ジフェニルメタンジイソシアネート（ＭＤＩ）、２，４−又は２，６−トリレンジイソシアネート（ＴＤＩ）、４，４′−ジフェニルエーテルジイソシアネート等が例示できる。
【００４７】
使用できる芳香脂肪族ジイソシアネートとしては、例えば、１，３−又は１，４−キシリレンジイソシアネート（ＸＤＩ）、１，３−又は１，４−テトラメチルキシリレンジイソシアネート（ＴＭＸＤＩ）等が例示できる。
【００４８】
使用できる脂環族ジイソシアネートとしては、例えば、１，４−シクロヘキサンジイソシアネート、１，３−シクロヘキサンジイソシアネート、３−イソシアネートメチル−３，５，５−トリメチルシクロヘキシルイソシアネート（イソホロンジイソシアネート；ＩＰＤＩ）、４，４’−、２，４’−又は２，２’−ジシクロヘキシルメタンジイソシアネート（水添ＭＤＩ）、メチル−２，４−シクロヘキサンジイソシアネート、メチル−２，６−シクロヘキサンジイソシアネート、１，３−又は１，４−ビス（イソシアネートメチル）シクロヘキサン（水添ＸＤＩ）等が例示できる。
【００４９】
使用できる脂肪族ジイソシアネートとしては、例えば、トリメチレンジイソシアネート、テトラメチレンジイソシアネート、ヘキサメチレンジイソシアネート（ＨＤＩ）、ペンタメチレンジイソシアネート、１，２−プロピレンジイソシアネート、１，２−、２，３−又は１，３−ブチレンジイソシアネート、２，４，４−又は２，２，４−トリメチルヘキサメチレンジイソシアネート等が例示できる。
【００５０】
さらに、上記例示したイソシアネート化合物と水酸基を有する化合物等との部分縮合物や各種誘導体の１種またはこれらの２種以上を用いてもよい。例えば、各種低分子量のジオールからオリゴマーまで幅広いジオール類や必要に応じて３官能以上のポリオール類との部分縮合物等が挙げられる。
【００５１】
共重合体で構成される主剤と硬化剤の架橋反応生成物により形成されるガスバリア樹脂層のガスバリア性能を考慮すると、これらのイソシアネート基を有する化合物のうち、１，３−又は１，４−キシリレンジイソシアネート（ＸＤＩ）およびその部分縮合物が好ましい。架橋生成物の立体的構造は、ガスバリア性に大きく影響する。ガスバリア性を発現させるためには、キシリレンジイソシアネート骨格を有すると好ましい。これらの化合物は、キシリレンジイソシアネート骨格を有する。
【００５２】
硬化剤の配合量は、主剤共重合体樹脂に含まれる水酸基数（一般的にはＯＨ価で表される）と硬化剤樹脂に含まれるイソシアネート基数（一般的にはＮＣＯ率で表される）が当量となるようにするのが好ましい。なお、硬化剤配合量を主剤共重合樹脂重量比１５％程度増量あるいは減量しても、発明の効果は失われない。硬化剤配合量を増量すると特に塗膜強度および基材フィルムに対する耐熱性に優れた塗膜が形成される場合がある。
【００５３】
（ガスバリア樹脂層の製造）
前記共重合樹脂（主剤）溶液と、硬化剤とを、所定量配合して溶剤中に溶解して、樹脂層用のコーティング液を得る。使用できる溶剤としては、トルエン、キシレン、酢酸エチル、酢酸ブチル、アセトン、メチルエチルケトン、メチルイソブチルケトン、テトラヒドロフラン、ジメチルホルムアミド、ジメチルアセトアミド、メタノール、エタノール、水等が挙げられる。
【００５４】
本発明においてガスバリア樹脂層を構成する主剤と硬化剤との配合比は特に制限されるものではないが、硬化剤が少なすぎると主剤との間で生じる架橋反応が不十分なものとなり、塗膜が硬化不良を起こすだけでなく塗膜強度が十分発現せずに耐熱性、基材との密着性等も不足する。また硬化剤の配合量が多すぎる場合にはブロッキングを生じる原因となるだけでなく、余剰のイソシアネート化合物が他の層に移行するなどして後加工等において不都合を生じることがある。
【００５５】
本発明にかかるガスバリア樹脂層を製造する方法としては、特に制限はなく、基材フィルムに応じた方法で製造することができる。例えばオフセット印刷法、グラビア印刷法、シルクスクリーン印刷法などの印刷方式やロールコーティング法、ディップコーティング法、バーコーティング法、ダイコーティング法、ナイフエッジコーティング法、グラビアコーティング法、キスコーティング法、スピンコーティング法等やこれらを組み合わせた方法を用いて、コーティング液をコーティングすればよい。
【００５６】
本発明において、コーティングにより第１の無機物層上にガスバリア樹脂層を形成して積層する場合において、コーティング液に使用する溶剤にもよるが、好ましくは７０℃以上、より好ましくは９０℃以上の温度で乾燥させることが好ましい。乾燥温度が７０℃より低い場合には塗膜の乾燥が不十分となり、充分なガスバリア性能を有するガスバリア性フィルムを得ることが困難となる。またコーティング後、主剤と硬化剤との間の架橋反応を十分に進行させる目的でエージング処理をすることもできる。エージング処理により架橋反応はより進行し、十分な塗膜強度、ガスバリア性能、耐熱性が発現しやすくなる。
【００５７】
ガスバリア樹脂層の厚さは、好ましくは０．１〜１０μｍ、より好ましくは０．２〜５μｍである。樹脂層の厚さが０．１μｍ以上であると、ガスバリア性の十分な向上が得られ、コーティング時の加工性も高まり、膜切れやはじきなどの欠陥のないガスバリア樹脂層を形成することができる。一方、ガスバリア樹脂層の厚さが１０μｍ以下であると、コーティング時の乾燥条件が低温、短時間であっても溶剤が十分に乾燥するので、フィルムにカール等の変形が生じることがなく、製造コストが高騰するといった問題点も起こらず好ましい。
【００５８】
本発明のガスバリア性フィルムは、第２の無機物層側に表基材フィルムを、基材フィルム側に熱融着フィルムをそれぞれラミネートしたガスバリア性ラミネート体として使用できる。
【００５９】
熱融着フィルムとは、上記ガスバリア性ラミネート体どうし、または他の材料と熱で融着させるためのものであり特に限定されるものではないが、無延伸ポリプロピレンフィルムまたは直鎖状低密度ポリエチレンフィルムであることが熱融着のしやすさから好ましい。
【００６０】
表基材フィルムは、上記スバリア性ラミネート体の最表層に積層され、本発明のガスバリア性フィルムを機械的に保護する機能を有するフィルムであり特に限定されるものではないが、ポリエチレンテレフタレートフィルム、ナイロンフィルム、ポリプロピレンフィルムのいずれかであることが本基材フィルムの目的からは好ましい。これらのフィルムの形成方法としては、２液反応硬化型接着剤を用いて貼り合わせるドライラミネート法、無溶剤接着剤を用いて貼り合わせるノンソルベントラミネート法、プラスチック材料を加熱溶融させカーテン状に押し出し、貼合わせるエクストルージョンラミネート法等のいずれも公知の方法により積層することができる。
【００６１】
本発明のガスバリア性フィルムを用いたガスバリア性ラミネート体のガスバリア性能は、水蒸気透過率が０．１ｇ／ｍ２２４ｈｒ未満、または素透過率が０．１ｃｃ／ｍ２２４ｈｒ・ａｔｍ未満を達成できる。さらにこの両方を満足することも達成できる。
【００６２】
本発明において、ガスバリア性能の長期耐熱性は、長期保管後の酸素透過率劣化度および水蒸気透過率劣化度として評価する。酸素透過率劣化度および水蒸気透過率劣化度とは、長期保管後のそれぞれの透過率を初期のそれぞれの透過率で割った値のことであり、１０以下であることが好ましい。また、長期保管後のラミネート強度劣化度を、長期保管後のラミネート強度を初期のラミネート強度割った値として評価し、０．５以上であることが好ましい。
【実施例】
【００６３】
以下本発明を詳細に説明するため実施例を挙げるが、本発明は実施例に限定されるものではない。なお実施例中で「部」とは、特に注釈の無い限り「重量部」である。なお実施例および比較例中の物性は次のようにして測定した。
【００６４】
（１）水蒸気透過率（ｇ／ｍ２２４ｈｒ）
ガスバリア性フィルムを用いたラミネート体を、温度４０℃、相対湿度１００％の条件で、Ｔｅｃｈｎｏｌｏｘ社製の水蒸気透過率測定装置（ＤＥＬＴＡＰＥＲＭタイプ）を使用して、差圧法に基づいて２回測定した平均値を用いた。初期値（熱処理前）の水蒸気透過率は０．１ｇ／ｍ２２４ｈｒ未満を合格とし、長期熱処理後の劣化度は１０以下を合格とした。
【００６５】
（２）酸素透過率（ｃｃ／ｍ２２４ｈｒ・ａｔｍ）
ガスバリア性フィルムをを用いたラミネート体を温度２３℃、相対湿度９０％の条件で、ＭＯＣＯＮ社製の酸素透過率測定装置（ＯＸＴＲＡＮ２／２１ＭＨタイプ）を使用して、ＪＩＳ  Ｋ７１２６（２０００年版）に記載のＢ法（等圧法）に基づいて２回測定した平均値を用いた。初期値（熱処理前）の酸素透過率は０．１ｃｃ／ｍ２２４ｈｒ・ａｔｍ未満を合格とし、長期熱処理後の劣化度は１０以下を合格とした。
【００６６】
（３）ラミネート強度（Ｎ／１５ｍｍ）
ラミネート体を１５ｍｍの幅にカットし、引っ張り試験器で剥離角度をＴ型、クロスヘッドスピードを３００ｍｍ／分でラミネート強度を測定した。初期値（熱処理前）のラミネート強度は２Ｎ／１５ｍｍ以上を合格とし、長期熱処理後の劣化度は０．５以上を合格とした。
【００６７】
（４）長期熱処理後の評価
ガスバリア性フィルムと各実施例、比較例に記載の部材をドライラミネートにより積層し、ガスバリア性ラミネート体とした。
【００６８】
本ガスバリア性ラミネート体から２０ｃｍ×２０ｃｍの積層材片を２枚切り出し、シーラントフィルムが内側になるように重ね、その三辺をヒートシールにより融着して袋を作製し、９ｃｍ厚さ×１０ｃｍ×１０ｃｍに切り取ったグラスウール断熱材（旭ファイバーグラス株式会社製高性能グラスウール“アクリアウール”ＡＣＷ）を入れて、空気を抜いてヒートシールし、真空断熱材を作製した。
【００６９】
本真空断熱材を、８０℃のオーブンに入れ、１００日後に取り出して袋を解体し、ガスバリア性ラミネート体の水蒸気透過率、酸素透過率、ラミネート強度を測定した。
【００７０】
（実施例１）
まず、以下の方法でガスバリア樹脂層用のコーティング液の調整を行った。
【００７１】
アクリロニトリル（ＡＮ）、２−ヒドロキシエチルメタクリレート（２−ＨＥＭＡ）およびメチルメタクリレート（ＭＭＡ）の各モノマーをそれぞれ２０重量％、５０重量％、３０重量％で配合し、公知の技術により共重合して共重合樹脂を得た。すなわち、攪拌機、窒素ガス導入管、精留管、水分分離器を備えた反応容器に、上述の数量となるように仕込み、精留管上部温度が１００℃を超えないように、徐々に加温して、内温を２２０℃に保持した。酸価が１ｍｇＫＯＨ／ｇ以下となったところで反応を終了して、共重合樹脂を得た。得られた共重合樹脂を酢酸プロピル、プロピレングリコールモノメチルエーテルおよびｎ−プロピルアルコールの混合溶剤に溶解させて固形分濃度が３０重量％の共重合樹脂溶液を得た。
【００７２】
共重合樹脂溶液１０．０部、大日本インキ化学工業(株)イソシアネート硬化剤“ディックドライ”Ｘ−７５（ＸＤＩ：キシリレンジイソシアネート）を２．５部、メチルエチルケトン２８．１部を３０分間攪拌して固形分濃度１２重量％のガスバリア樹脂層用のコーティング液を調整した。
【００７３】
基材フィルムに厚さ１２μｍのポリエチレンテレフタレート（東レ株式会社製“ルミラー”（登録商標）Ｐ６０）を用い、第１の無機物層として、酸化アルミニウムを厚さが１０ｎｍになるようにアルミニウム蒸着時に酸素と反応させる反応性蒸着で作製後、上記のコーティング液を用いてドライ厚さ０．６μｍの樹脂層を形成した。その上に、第２の無機物層として、アルミニウムを厚さ１８０ｎｍになるように真空蒸着を行い、ガスバリア性フィルムを作製した。
【００７４】
ポリエステル系接着剤（ＤＩＣ（株）主剤：登録商標“ディックドライ”ＬＸ−５００、硬化剤：登録商標“ディックドライ”ＫＯ−５５）を用いて、上記ガスバリア性フィルムの第２の無機物層であるアルミニウム層上に接着剤厚さが４μｍとなるように塗布し、厚さが１５μｍの二軸延伸ナイロンフィルム（ユニチカ（株）「ＯＭＮＵフィルム」）とドライラミネート法で貼り合せた。同様に第２の無機物層側とは反対側にも厚さが５０μｍの直鎖状低密度ポリエチレンフィルム（東セロ（株）“ＦＣＳフィルム”）をドライラミネートで張り合わせ、ラミネート体を作製した。
【００７５】
（実施例２）
第１の無機物層としてアルミニウムを厚さが１８５ｎｍになるように形成し、ガスバリア樹脂層の厚さを０．４μｍ、第２の無機物層にアルミニウムを厚さ１００ｎｍになるように形成した以外は、実施例１と同様な方法でガスバリア性フィルムとラミネート体を作製した。
【００７６】
（実施例３）
第１の無機物層として酸化ケイ素を厚さが２０ｎｍになるように形成し、ガスバリア樹脂層の厚さを５μｍ、第２の無機物層に酸化アルミニウムを厚さ７ｎｍになるように形成した以外は、実施例１と同様な方法でガスバリア性フィルムとラミネート体を作製した。
【００７７】
（実施例４）
第１の無機物層として酸化ケイ素を厚さが２５ｎｍになるように形成し、ガスバリア樹脂層の厚さを５μｍ、第２の無機物層にアルミニウムを厚さ４０ｎｍになるように形成した以外は、実施例１と同様な方法でガスバリア性フィルムとラミネート体を作製した。
【００７８】
（実施例５）
共重合樹脂の各モノマーＡＮ、２−ＨＥＭＡ、ＭＭＡをそれぞれ３０重量％、３０重量％、４０重量％とした以外は実施例１と同様な方法でガスバリア性フィルムとラミネート体を作製した。
【００７９】
（実施例６）
共重合樹脂の各モノマーＡＮ、２−ＨＥＭＡ、ＭＭＡをそれぞれ１０重量％、７０重量％、２０重量％とした以外は実施例１と同様な方法でガスバリア性フィルムとラミネート体を作製した。
【００８０】
（比較例１）
第１の無機物層として酸化チタンを厚さが２１０ｎｍになるように形成し、ガスバリア樹脂層の厚さを１２μｍ、第２の無機物層は形成しなかった以外は、実施例１と同様な方法で比較例１のガスバリア性フィルムとラミネート体を作製した。酸素透過率、水蒸気透過率、ラミネート強度のいずれも初期値から不十分であった。
【００８１】
（比較例２）
第１の無機物層を形成せず、基材フィルムに直接ガスバリア樹脂層を厚さ０．０７μｍで塗布し、その上に無機物層として銅を厚さ２２０ｎｍで形成した以外は、実施例１と同様な方法でガスバリア性フィルムとラミネート体を作製した。酸素透過率、水蒸気透過率、ラミネート強度のいずれも初期値から不十分であった。
【００８２】
（比較例３）
第１の無機物層として亜鉛を厚さ２ｎｍになるように形成し、ガスバリア樹脂層を形成せず、第２の無機物層として酸化インジウムを厚さ４ｎｍで形成した以外は、実施例１と同様な方法でガスバリア性フィルムとラミネート体を作製した。酸素透過率、水蒸気透過率、ラミネート強度のいずれも初期値から不十分であった。ラミネート強度のいずれも初期値から不十分であった。
【００８３】
（比較例４）
ガスバリア樹脂層用コーティング液として東洋紡（株）有機溶剤可溶型非晶性ポリエステル樹脂（“バイロン”ＧＫ６４０）をメチルエチルケトンに溶解し、固形分濃度を１２％としたものを用い、ダイレクトグラビア方式でコーティングして０．６μｍのガスバリア樹脂層とした以外は実施例１と同様な方法で比較例のガスバリア性フィルムとラミネート体を作製した。酸素透過率、水蒸気透過率、ラミネート強度の初期値は良かったが、長期熱処理後にいずれも急激に悪化した。
【００８４】
（比較例５）
ガスバリア樹脂層用コーティング液を、東レ（株）製共重合ポリエステル樹脂（「ケミット」（登録商標）Ｋ−１２９４（商品名））をＮＭＰに溶解させ、固形分濃度を１２％としたものを用いた以外は比較例４と同様な方法で比較例のガスバリア性フィルムとラミネート体を作製した。酸素透過率、水蒸気透過率、ラミネート強度の初期値は良かったが、長期熱処理後にいずれも急激に悪化した。
【００８５】
実施例で示した結果は、いずれも初期の酸素透過率が０．１ｃｃ／ｍ２２４ｈｒ・ａｔｍ未満、初期の水蒸気透過率が０．１ｇ／ｍ２２４ｈｒ未満、初期のラミネート強度が２Ｎ／１５ｍｍ以上、かつ長期熱処理後の酸素透過率劣化度が１０以下、水蒸気透過率劣化度が１０以下、ラミネート強度劣化度が０．５以上であり、良好である。
【００８６】
【表１】
2015193141.tif 000003
【産業上の利用可能性】
【００８７】
本発明のガスバリア性フィルムによれば、０．１ｇ／ｍ２２４ｈｒ以下の水蒸気バリア性能および０．１ｃｃ／ｍ２２４ｈｒ・ａｔｍ以下の酸素バリア性能、およびこれらのガスバリア性能の長期耐熱性を有するガスバリア性フィルムを実現することができる。その結果、真空断熱材の外装袋として好適に用いることのできるガスバリア性ラミネート体として使用できる。
【符号の説明】
【００８８】
１：基材フィルム  
２：第１の無機物層  
３：ガスバリア樹脂層  
４：第２の無機物層
５：ガスバリア性フィルム
６：表基材フィルム
７：熱融着フィルム
【図１】
2015193141.tif 000004
【図２】
2015193141.tif 000005